(57)【要約】  本発明は、第１の材料から形成された少なくとも１つの面を有する第１の部品（５）を製造する方法に関する。第１の部品は、前記少なくとも１つの面に少なくとも１つのコーティング（３）を有する。製造方法は、ａ）第１の部品の雌型を形成するキャビティ（２）を備える第２の部品（１）を使用するステップと、ｂ）少なくとも第１の層を有する前記コーティング（３）を、前記第２の部品に蒸着するステップと、ｃ）少なくとも部品的にアモルファスになることができるように選択された、前記第１の金属材料を使用するステップと、ｄ）前記第１の部品の前記少なくとも１つの面に前記コーティングを固定するように、第１の材料を第２の部品の前記キャビティで成形するステップであって、前記第１の材料が、遅くとも前記成形動作時に、少なくとも部品的にアモルファスになるようにする処理を受けているステップと、ｅ）前記コーティングで被覆された前記第１の部品を得るように、第１の部品を第２の部品から分離するステップとを含む。【選択図】  図６
2013531734.tif 000002
【特許請求の範囲】
【請求項１】
第１の材料から形成された少なくとも１つの面を有し、前記少なくとも１つの面が少なくとも１つのコーティング（３）で被覆された第１の部品（５）を製造する方法であって、前記第１の材料は少なくとも１つの金属元素を含み、前記材料が結晶構造を局所的に失うように、その溶融温度よりも高い温度まで上昇し、続いて前記材料が少なくとも部品的にアモルファスになるように、そのガラス転移温度よりも低い温度まで冷却されるときに、少なくとも部品的にアモルファスになることができるように前記第１の材料が選択され、前記方法は、
ａ）前記第１の部品の雌型を形成するキャビティ（２）を備える第２の部品（１）を使用するステップと、
ｂ）少なくとも第１の層を有する前記コーティング（３）を、前記第２の部品に蒸着するステップと、
ｃ）前記第１の材料を使用するステップと、
ｄ）前記第１の部品（５）の前記少なくとも１つの面に前記コーティングを固定するように、第２の部品の前記キャビティを前記第１の材料で満たすことにより、前記第１の材料を成形するステップであって、前記第１の材料が、遅くとも前記成形動作時に、少なくとも部品的にアモルファスになるようにする処理を受けているステップと、
ｅ）前記コーティング（３）で被覆された前記第１の部品を得るように、前記第１の部品（５）を前記第２の部品から分離するステップとを含むことを特徴とする方法。
【請求項２】
ステップａ）は前記第２の部品（１）を溶解することにあることを特徴とする、請求項１に記載の製造方法。
【請求項３】
ステップｄ）は、前記第１の材料を、事前に少なくとも部品的にアモルファスのプリフォーム（４）に変形した後にのみ成形することにあり、前記プリフォームは、その後、第１の材料のガラス転移温度と結晶化温度との間からなる温度に晒されて、圧力作業動作を受け、続いて前記第１の材料が少なくとも部品的にアモルファス特性を維持することができるようにする冷却動作を受けることを特徴とする、請求項１または２に記載の製造方法。
【請求項４】
成形ステップｄ）は、前記第１の材料をその溶融温度よりも高い温度に晒した後に、そのガラス転移温度よりも低い温度で冷却することにより、前記第１の材料を少なくとも部品的にアモルファスにする処理と同時に行われ、鋳造作業中に、前記材料を少なくとも部品的にアモルファスにすることができることを特徴とする、請求項１または２に記載の製造方法。
【請求項５】
粘着手段（７）は前記コーティング（３）に配置されて、前記コーティング（３）と前記第１の部品（５）との間の粘着性を向上させることを特徴とする、請求項１〜４のいずれか一項に記載の製造方法。
【請求項６】
粘着手段（７）は、前記コーティング（３）を形成する層に配置されて、一方での前記層と、他方での前記第１の部品または前記コーティングの別の層との間の粘着性を向上させることを特徴とする、請求項１〜４のいずれか一項に記載の製造方法。
【請求項７】
粘着手段（７）は、前記コーティング（３）に配置された少なくとも１つの浮彫り凹部または凸部（８）を備えることを特徴とする、請求項５または６に記載の製造方法。
【請求項８】
前記少なくとも１つの浮彫り部（８）は、前記コーティング（３）を蒸着する前記方法の変形形態により達成されることを特徴とする、請求項７に記載の製造方法。
【請求項９】
前記少なくとも１つの浮彫り部は、前記コーティング（３）を機械加工することにより形成されることを特徴とする、請求項７に記載の製造方法。
【請求項１０】
前記粘着手段（７）は、前記第１の部品に最も近いコーティングの層と前記第１の部品（５）との間に配置された中間層（９）を有することを特徴とする、請求項５〜９のいずれか一項に記載の製造方法。
【請求項１１】
前記コーティング（３）は、少なくとも１つの第２の層を備え、前記第１の部品に最も近いコーティングの層が、前記コーティング（３）と前記第１の部品（５）との間の粘着手段（７）として作用する中間層（９）であることを特徴とする、請求項５〜９のいずれか一項に記載の製造方法。
【請求項１２】
前記中間層（９）は、前記第１の材料で形成した前記第１の部品（５）に最も近いコーティング（３）の層、または前記第１の部品（５）および前記中間層（９）が蒸着されるコーティングの層と化学的親和性を有して、原子相互拡散プロセスを加速することにより、前記第１の部品に対する前記コーティングの粘着性を向上させることを特徴とする、請求項１０または１１に記載の製造方法。
【請求項１３】
成形ステップｄ）中、または成形ステップｄ）後で分離ステップｅ）前に、前記中間層（９）は溶融して、前記第１の部品（５）に最も近いコーティングの層または前記中間層が蒸着されるコーティング（３）の層を前記第１の部品にろう付けすることができることを特徴とする、請求項１０または１１に記載の製造方法。
【請求項１４】
前記第１の部品を前記第２の部品から分離するステップｅ）後に、前記コーティングの原子と前記第１の材料の原子との間の相互拡散を加速するように前記第１の部品（５）を結晶化するステップｆ）をさらに含むことを特徴とする、請求項１〜１３のいずれか一項に記載の製造方法。
【請求項１５】
前記第１の部品（５）は、前記第１の部品の別個の面に蒸着された、少なくとも１つの他のコーティングをさらに有することを特徴とする、請求項１〜１４のいずれか一項に記載の製造方法。
【請求項１６】
ステップｂ）は、前記コーティングを蒸着するためにＣＶＤまたはＰＶＤまたは電着方法を使用することを特徴とする、請求項１〜１５のいずれか一項に記載の製造方法。
【請求項１７】
前記第１の材料は完全にアモルファスであることを特徴とする、請求項１〜１６のいずれか一項に記載の製造方法。
【請求項１８】
前記第１の金属材料は合金であることを特徴とする、請求項１〜１７のいずれか一項に記載の製造方法。
【請求項１９】
前記第１の材料の組成は４１．２重量％のＺｒ、１３．８重量％のＴｉ、１２．５重量％のＣｕ、１０重量％のＮｉ、および２２．５重量％のＢｅであることを特徴とする、請求項１８に記載の製造方法。
【発明の詳細な説明】
【技術分野】
【０００１】
本発明は、第１の材料から形成された少なくとも１つの面を有し、前記少なくとも１つの面が少なくとも１つのコーティングで被覆された第１の部品を製造する方法であって、前記第１の材料が少なくとも１つの金属元素を含み、前記材料が結晶構造を局所的に失うことができるようにする、その溶融温度よりも高い温度まで上昇し、続いて前記材料が少なくとも部品的にアモルファスになるようにする、そのガラス転移温度よりも低い温度まで冷却されるときに、少なくとも部品的にアモルファスになることができるように前記第１の材料が選択される方法に関する。
【０００２】
本発明の技術分野は、精密機構の技術分野である。より詳細には、本発明は、コーティングされたアモルファス金属部品を製造する方法の技術分野に関する。
【背景技術】
【０００３】
種々の装飾的または機能的適用のための材料として、種々の部品にコーティングを蒸着することが公知である。このような蒸着のための公知の方法は、一般に、例えば、化学蒸着（ＣＶＤ）、物理蒸着（ＰＶＤ）、または電着である。
【０００４】
しかし、これらの方法は、ある複雑な形状、例えば凹面形状の場合に、厚さが不均一になるという欠点を有する。これは、例えば、時計製造業の分野で「クール・ド・パリ」として知られる面の場合に、表面平滑化を生じさせることになり得る。
【０００５】
さらに、これらの方法は、基板層材料の対を選択する際にあまり柔軟性がないという欠点を有する。実際に、実用上、厚みの大きいあらゆるタイプの材料には、いかなるタイプの層をも蒸着することはできない。これは、熱応力、あるいは基板材料と層または他の要素の材料との適合性のない結晶構造等の種々の要因による。
【０００６】
これらの欠点を部品的に克服する、ダイヤモンド・コーティングを蒸着するための方法も公知である。この方法は、フランス特許第２８１５０４５号から公知であり、以下のステップを含む。
１）製造したい部品の雌型をシリコンから形成する。
２）化学蒸着（ＣＶＤ）により、２μｍのダイヤモンド層を雌型に蒸着する。
３）エポキシ樹脂を使用して雌型をオーバーモールドする。
４）エポキシ樹脂またはダイヤモンド層を溶解することなく、フッ化水素酸により雌型を選択的に溶解する。
【０００７】
この方法の欠点は、プラスチックまたはポリマーまたは結晶金属のためにこの方法を使用することができない点である。実際に、複数の理由で、このコーティング蒸着方法のために結晶金属を使用することはできない。
【０００８】
第１に、金属は、一般に、樹脂またはプラスチック材料がもつことのできる粘着性を有していない。実際に、エポキシは、重合されると、木、金属、ガラス等の材料との良好な牽引率を伴う粘着性を有するポリマーである。したがって、金属が低い粘着性を有するため、フランス特許第２８１５０４５号に開示された方法を結晶金属に適用することは、製造する部品に粘着する層の蒸着を考慮していない。
【０００９】
第２に、金属の一部の特性により、先行技術で開示された方法におけるそれらの金属の使用が妨げられるおそれがある。したがって、一般に、金属を金型で成形できるようにするために、金属を液体状、すなわち、溶融した状態で配置しなければならない。ある数の金属は、１０００℃よりも高い溶融温度を有する。したがって、このタイプの溶融温度により、雌型に蒸着された層が損傷を受けるおそれがあり、特に前記層が薄い場合には、雌型自体が損傷を受けるおそれがある。
【００１０】
当業者が先行技術に開示された方法で金属を使用することを妨げる他の特性に加えて、凝固収縮、または層および金属の膨張係数の差が挙げられる。凝固収縮は、凝固中に金属自体が収縮することである。これにより、雌型の寸法と比較して固体部品の寸法が約５〜７％減少する。したがって、層と凝固金属との間に剥離が生じる危険がある。剥離の危険は、層および金属の膨張係数の差によっても生じる可能性があり、金属の膨張係数は、一般に層の膨張係数よりもはるかに大きい。
【００１１】
したがって、層でコーティングされた金属部品を製造する場合、フランス特許第２８１５０４５号に開示された方法を使用しない方が好ましい。
【発明の概要】
【課題を解決するための手段】
【００１２】
本発明は、金属に対して良好な粘着性を呈し、かつコーティングされる金属および蒸着されるコーティングの選択に際して非常に柔軟性が高いコーティングで被覆された第１の部品を、以下「第１の材料」と呼ぶ所与の材料で製造することに備えることにより、先行技術の欠点を克服する第１の部品を製造するための方法に関する。前記第１の材料は合金、金属、または少なくとも１つの金属元素を含む材料とすることができる。
【００１３】
したがって、本発明は、第１の材料から形成された少なくとも１つの面を有し、前記少なくとも１つの面が少なくとも１つのコーティングで被覆された第１の部品を製造する方法に関する。前記第１の材料は少なくとも１つの金属元素を含み、前記第１の材料が局所的な結晶構造を失うように、その溶融温度よりも高い温度まで上昇し、続いて前記第１の材料が少なくとも部品的にアモルファスになるように、そのガラス転移温度よりも低い温度まで冷却されるときに、少なくとも部品的にアモルファスになることができるように前記第１の材料が選択され、との方法は、
ａ）第１の部品の雌型を形成するキャビティを備える第２の部品を使用するステップと、
ｂ）少なくとも第１の層を有する前記コーティングを、前記第２の部品に蒸着するステップと、
ｃ）第１の材料を使用するステップと、
ｄ）前記第１の部品の前記少なくとも１つの面に前記コーティングを固定するように、第２の部品の前記キャビティを前記第１の材料で満たすことにより、前記第１の材料を成形するステップであって、前記第１の材料が、遅くとも前記成形動作時に、少なくとも部品的にアモルファスになるようにする処理を受けているステップと、
ｅ）前記コーティングで被覆された前記第１の部品を得るように、第１の部品を第２の部品から分離するステップとを含むことを特徴とする。
【００１４】
本発明の１つの利点は、特に第１の少なくとも部品的にアモルファスの材料の場合に成形が非常に容易になり、複雑な形状の部品をより正確に形成することができる点である。実際に、アモルファス金属は、所与の温度範囲［Ｔｇ−Ｔｘ］（ここでＴｘは結晶化温度、Ｔｇはガラス転移温度）（例えばＺｒ41.24Ｔｉ１3.75Ｃｕ12.5Ｎｉ10Ｂｅ22.5合金について、Ｔｇ＝３５０℃、Ｔｘ＝４６０℃）内のある時間、アモルファスのままでありながら、特定の軟化特性を有する。したがって、これらの金属を比較的低い応力かつ低い温度で成形することができるため、簡単なプロセスを使用することができる。このタイプの材料を使用することにより、微細な形状を非常に精密に再現することができる。これは、温度範囲［Ｔｇ−Ｔｘ］内の温度に応じて合金の粘性が大幅に減少し、これにより合金が雌型のすべての細部を取り入れるからである。例えば、白金をベースとした材料について、温度Ｔｇでの１０12Ｐａ．ｓの粘性の代わりに、約３００℃で１ＭＰａの圧力について１０3Ｐａ．ｓまでの粘性で成形が行われる。
【００１５】
驚くべきことに、比較的低い温度範囲［Ｔｇ−Ｔｘ］におけるこの軟化能力により、結晶金属が有していない粘着性をアモルファス金属が有することができる。
【００１６】
本発明の別の利点は、成形性や凝固収縮の欠如等の特性の一部を損なう前記金属結晶の危険なく、コーティングをアモルファス金属に蒸着できる点である。実際に、基板へのコーティングの蒸着は、この方法の場合、基板の結晶化温度よりも高い温度を必要とすることができる。基板がアモルファス金属であれば、結晶化の危険がある。本発明では、コーティングが最初に雌型に蒸着され、雌型の材料がコーティングと完全に適合するように選択されるため、このような危険はない。したがって、コーティングを第２の部品に蒸着するための方法の動作温度は、アモルファス金属に適用されないため、結晶化の危険がなくなる。
【００１７】
このコーティング蒸着方法の有利な実施形態は、従属請求項の主題を形成する。
【００１８】
第１の有利な実施形態では、ステップｅ）は前記第２の部品を溶解することにある。
【００１９】
第２の有利な実施形態では、ステップｄ）は、前記第１の材料を、事前に少なくとも部品的にアモルファスのプリフォームに変形した後にのみ成形することにあり、前記プリフォームは、その後、第１の材料のガラス転移温度と結晶化温度との間からなる温度に晒されて、圧力形成動作を受け、続いて前記第１の材料が少なくとも部品的にアモルファス特性を維持することができるようにする冷却動作を受ける。
【００２０】
第３の有利な実施形態では、成形ステップｄ）は、前記第１の材料をその溶融温度よりも高い温度に晒した後に、そのガラス転移温度よりも低い温度で冷却することにより、前記第１の材料を少なくとも部品的にアモルファスにする処理と同時に行われ、鋳造作業中に、前記材料を少なくとも部品的にアモルファスにすることができる。
【００２１】
第４の有利な実施形態では、粘着手段は前記コーティングに配置されて、前記コーティングと第１の部品との間の粘着性を向上させる。
【００２２】
別の有利な実施形態では、粘着手段は、前記コーティングを形成する層に配置されて、一方での前記層と、他方での前記第１の部品または前記コーティングの別の層との間の粘着性を向上させる。
【００２３】
別の有利な実施形態では、粘着手段は、コーティングに配置された少なくとも１つの凹部または凸部を備える。
【００２４】
別の有利な実施形態では、前記少なくとも１つの浮彫り部は、前記コーティング蒸着方法の変形形態により達成される。
【００２５】
別の有利な実施形態では、前記少なくとも１つの浮彫り部は、前記コーティングを機械加工することにより形成される。
【００２６】
別の有利な実施形態では、粘着手段は、第１の部品に最も近いコーティングの層と第１の部品との間に配置された中間層を有する。
【００２７】
別の有利な実施形態では、前記コーティングは、少なくとも１つの第２の層を備え、第１の部品に最も近いコーティングの層が、前記コーティングと第１の部品との間の粘着手段として作用する中間層である。
【００２８】
別の有利な実施形態では、中間層は、第１の材料および第１の部品に最も近いコーティングの層、または第１の材料および前記中間層が蒸着されるコーティングの層と化学的親和性を有して、原子相互拡散プロセスを加速することにより、前記第１の部品に対する前記コーティングの粘着性を向上させる。
【００２９】
別の有利な実施形態では、成形ステップｄ）中、または成形ステップｄ）後で分離ステップｅ）前に、中間層は溶融して、第１の部品に最も近いコーティングの層または前記中間層が蒸着されるコーティングの層を第１の部品にろう付けすることができる。
【００３０】
別の有利な実施形態では、方法は、第１の部品を第２の部品から分離するステップｅ）後に、コーティングの原子と第１の材料の原子との間の相互拡散を加速するように第１の部品を結晶化するステップｆ）をさらに含む。
【００３１】
別の有利な実施形態では、第１の部品は、第１の部品の別個の面に蒸着された、少なくとも１つの他のコーティングをさらに有する。
【００３２】
別の有利な実施形態では、ステップｂ）は、前記コーティングを蒸着するためにＣＶＤまたはＰＶＤまたは電着方法を使用する。
【００３３】
別の有利な実施形態では、前記第１の材料は完全にアモルファスである。
【００３４】
別の有利な実施形態では、前記第１の金属材料は合金である。
【００３５】
別の有利な実施形態では、前記第１の材料の組成は４１．２重量％のＺｒ、１３．８重量％のＴｉ、１２．５重量％のＣｕ、１０重量％のＮｉ、および２２．５重量％のＢｅである。
【００３６】
これらの実施形態の利点の１つは、良好な粘着性である。実際に、浮彫り部を有するようにコーティングを構成することにより、粘着性を向上させることができる。これらの浮彫り部は、アモルファス金属がコーティングされて粘着部として作用することができるようにする凹部または凸部の形をとることができ、これにより粘着性を向上させる。
【００３７】
本発明による第１の部品を形成する方法の目的、利点、および特徴は、非限定的な例としてのみ提示され、添付図面に示される、本発明の少なくとも１つの実施形態についての以下の詳細な説明から理解できる。
【図面の簡単な説明】
【００３８】
【図１】本発明による方法のステップを示す概略図である。
【図２】本発明による方法のステップを示す概略図である。
【図３】本発明による方法のステップを示す概略図である。
【図４】本発明による方法のステップを示す概略図である。
【図５】本発明による方法のステップを示す概略図である。
【図６】本発明による方法のステップを示す概略図である。
【図７】本発明による方法のステップを示す概略図である。
【図８】複数の層を有するコーティングを示す概略図である。
【図９】本発明の第１の変形形態によるコーティングを示す概略図である。
【図１０】本発明の第２の変形形態によるコーティングを示す概略図である。
【図１１】本発明による方法の第４の変形形態の第１の代替形態を示す概略図である。
【図１２】本発明による方法の第４の変形形態の第１の代替形態を示す概略図である。
【図１３】本発明による方法の第４の変形形態の第１の代替形態を示す概略図である。
【図１４】本発明による方法の第４の変形形態の第１の代替形態を示す概略図である。
【図１５】本発明による方法の第４の変形形態の第１の代替形態を示す概略図である。
【図１６】本発明による方法の第４の変形形態の第１の代替形態を示す概略図である。
【図１７】本発明による方法の第４の変形形態の第２の代替形態を示す概略図である。
【図１８】本発明による方法の第４の変形形態の第２の代替形態を示す概略図である。
【図１９】本発明による方法の第４の変形形態の第２の代替形態を示す概略図である。
【図２０】本発明による方法の第４の変形形態の第２の代替形態を示す概略図である。
【図２１】本発明による方法の第４の変形形態の第２の代替形態を示す概略図である。
【図２２】本発明による方法の第４の変形形態の第２の代替形態を示す概略図である。
【発明を実施するための形態】
【００３９】
図１乃至図７は、本発明による第１の部品を形成する方法の種々のステップを示す。この方法により、第１の部品５に、外部カバーとなるコーティング３を形成することができる。このコーティング３は表面的なものであり、すなわち、接触面の少なくとも１つで第１の部品５に直接施される。この第１の部品５は、第１の材料から形成される。第１の部品５は、腕時計ケース、歯車列、腕時計ベゼル、独立した部品、または腕時計等のシステムの要素等の装飾的または機能的部品であり得る。第１の部品５は、要素を製造する金型として作用することもできる。実際に、コーティングされた装飾的または機能的部品を有することは有利であるが、研磨材に対して良好な耐性をもたらすダイヤモンド・コーティング等の特定のコーティング３を有する金型があることも有利となり得る。
【００４０】
図１に示す第１のステップは、製造およびコーティングする必要のある第１の部品５の雌型（以下、雌型１）を使用することにある。これを達成するために、従来の金型製造動作が行われる。第２の部品とも呼ばれるこの雌型１は、「第２の材料」と呼ばれる材料から形成される。雌型１は、形成する部品のキャビティであるキャビティ２を有する。
【００４１】
図２に示す第２のステップは、第１の部品５に施すことが望ましいコーティング３を雌型１に蒸着することにある。これを達成するために、コーティング３を形成する材料を使用する。「第３の材料」と呼ばれるこの材料は、雌型１を形成する第２の材料の選択を決定する。実際に、コーティング３は、第１の部品５に移される前に、まず雌型１に蒸着される。したがって、雌型１の材料が、前記コーティング３の蒸着を最適化するように選択されるため、コーティングする部品とコーティング３を形成する材料との間の不適合をなくすという利点がある。例えば、ダイヤモンド層を蒸着するために、シリコン雌型が使用される。
【００４２】
実際の蒸着は、化学蒸着（ＣＶＤ）、物理蒸着（ＰＶＤ）または電着等の公知の蒸着方法あるいは他の方法を使用することにある。蒸着を最適化するように、使用する技術を蒸着する材料に応じて決めることができることが明らかであろう。
【００４３】
図８に示すように、コーティングが異なる材料の複数の層を含むこともできる。これにより、コーティング３は、少なくとも２つの層、すなわち、外側要素に面した層である第１の蒸着層３１と、蒸着される最終層であり、第１の部品５の第１の材料と相互作用する第２の層３２とを含む。したがって、種々の層を重ねることにより、例えば、疲労耐性の向上または摩擦挙動の改善または耐衝撃性の向上等の装飾的および機械的利点をもたらすことができる。例えば、ＤＬＣ層の上に金層を有して、金の高価な外観とＤＬＣ層の硬さ特性とを組み合わせることができる。
【００４４】
一般に使用可能なコーティング３は、例えば、ダイヤモンド、ダイヤモンド状炭素（ＤＬＣ）、窒化チタン（ＴｉＮ）、窒化ジルコニウム（ＺｒＮ）、炭化チタン（ＴｉＣ）、炭化ジルコニウム（ＺｒＣ）、窒化ケイ素（Ｓｉ3Ｎ4）、二酸化ケイ素（ＳｉＯ2）、炭化ケイ素（ＳｉＣ）、窒化ホウ素（ＢＮ）、金（Ａｕ）、銀（Ａｇ）、ニッケル（Ｎｉ）、クロム（Ｃｒ）、パラジウム（Ｐｄ）、白金（Ｐｔ）、ケイ素（Ｓｉ）、ロジウム（Ｒｈ）その他である（厚さは、セラミック蒸着については０．１μｍ〜１０μｍ、金属蒸着については数百ミクロンまでとしなければならない）。
【００４５】
コーティング３の蒸着を雌型１の全面に行うのではなく、コーティングしなければならないキャビティ２の面のみに行うことができることが明らかであろう。キャビティ２の一部のみにコーティング３を蒸着することもできる。さらに、外側部品が複数のコーティングを含み、各コーティングが第１の部品５の面に対応する雌型１の面に配置されるようにしてもよい。したがって、雌型１の底部がダイヤモンド・コーティングを有し、側面が金コーティングを有することが想定できる。しかし、雌型１の全面をコーティングして、機械的または化学的手段により余分なコーティング３を除去することもできる。
【００４６】
図３に示す第３のステップは、第１の材料、すなわち、第１の部品５を形成する材料を使用することにある。コーティングの良好な粘着性と金属およびコーティング３の非常に柔軟な選択性を有するコーティングされた金属部品を製造するために、第１の材料が少なくとも部品的にアモルファス材料である。特に、材料は金属であり、これは材料が少なくとも１つの金属元素を含むことを意味する。第１の材料は、均質な金属合金あるいは少なくとも部品的または完全にアモルファスの金属とすることができる。したがって、第１の材料は、温度がその溶融温度よりも高く上昇した後に、前記材料を少なくとも部品的にアモルファスにすることのできるガラス転移温度よりも低い温度で冷却するときに、局所的な結晶構造を失うことができるように選択される。
【００４７】
図４乃至図６に示す第４のステップは、ここではアモルファス金属である第１の材料を成形して第１の部品を形成することにある。これを達成するために、熱間加工法が使用される。
【００４８】
最初に、アモルファス材料のプリフォーム４が形成される。このプリフォーム４は、最終部品と同様の外観および寸法をもつ部品からなる。一般に、例えば、円形膜を形成したい場合、プリフォーム４は円盤状となる。重要な点は、前記プリフォーム４がすでにアモルファス構造を有する点である。これを達成するために、第１の材料を形成する１または複数の材料が、温度をこれらの溶融温度よりも高く上昇させることにより、液体状で配置される。第１の材料が複数の元素を含む場合、これらの材料は均質に混合されて、前記第１の材料を形成する。次に、この混合物は、所望の形状の金型で鋳造されて、原子が構築される時間がないように、すべてができるだけ急速に冷却される。第１の材料は、その後、少なくとも部品的にアモルファスになる。
【００４９】
図４に示すように、プリフォーム４は、雌型１を覆うように雌型１上に配置される。次に、ホットプレスを材料固有の温度、好ましくはガラス転移温度Ｔｇと結晶化温度Ｔｘとの間からなる温度まで加熱する。
【００５０】
ホットプレスが温度に達すると、図５に示すように、プリフォーム４に圧力を加えて雌型１を満たす。この押圧動作は、所定の時間行われる。
【００５１】
この動作が可能なのは、アモルファス金属の利点が、各合金に特有の所与の温度範囲［Ｔｇ−Ｔｘ］内で、これらの温度Ｔｇ、Ｔｘが高くないため低温度でアモルファスのままでありながら、特有の軟化特性を有することであるからである。これは、合金の粘性が大幅に低下し、合金を容易に変形して雌型１のキャビティ２のすべての細部を取り入れることができるため、微細で精密な形状を非常に正確に再現することができることを意味する。さらに、アモルファス金属を成形するのに必要な低温度は、雌型１またはコーティング３を劣化させることがない。
【００５２】
押圧時間が経過すると、第１の材料がＴｇより低い温度まで冷却されて第１の部品５を形成する。第１の材料の結晶化を防止するため、押圧および冷却を十分に急速に行わなければならない。実際に、ガラス転移温度Ｔｇと結晶化温度Ｔｘとの間の所与の温度の所与の第１の材料について、最大持続時間があり、これを超えると前記材料が結晶化する。この持続時間は温度が結晶化温度Ｔｘに近づくと減少し、温度がガラス転移温度Ｔｇに近づくと増加する。したがって、ＴｇおよびＴｘ間の温度で過ごす時間が、各温度／合金対についてのある特定値を超える場合に、アモルファス材料が結晶化する。一般に、Ｚｒ４１．２Ｔｉ１３．８Ｃｕ１２．５Ｎｉ１０Ｂｅ２２．５合金および４４０℃の温度については、押圧時間が約１２０秒を超えるべきではない。したがって、熱間成形により、プリフォーム４の少なくとも部品的にアモルファスの初期状態が維持される。
【００５３】
この第４のステップに対する変形形態として、鋳造方法を使用して第１の部品５を形成することが想定される。この方法は、第３のステップで得られた第１の材料を、少なくとも部品的にアモルファスにする処理を行うことなく使用し、これを液体状にして配置することにある。前記第１の材料は、溶融により液体状で配置される。
【００５４】
第１の材料は、液体状になると、雌型１のキャビティ２で鋳造される。雌型１のキャビティ２が満たされるか、少なくとも部品的に満たされると、第１の材料が冷却されてアモルファス状になる。これを達成するために、第１の材料を急速に冷却して、第１の材料を形成する原子が結晶状に配置されないようにする。
【００５５】
アモルファスになることのできる金属または合金を鋳造する１つの利点は、溶融温度が低い点である。実際に、アモルファス形状を有することのできる金属または合金の溶融温度は、一般に、同じタイプの組成についての従来の合金の溶融温度より２〜３倍低い。例えば、ジルコニウムＺｒおよびチタンＴｉをベースとした合金の１５００−１７００℃と比較して、Ｚｒ４１．２Ｔｉ１３．８Ｃｕ１２．５Ｎｉ１０Ｂｅ２２．５合金の溶融温度は７５０℃である。これにより、鋳造中にコーティング３に損傷を与える危険を避ける。
【００５６】
別の利点は、アモルファス金属の凝固収縮が非常に少なく、結晶金属の５〜７％の収縮と比較して１％未満である点である。この利点により、前記収縮により生じる脱落または剥離のおそれなく、鋳造の原理を使用することができる。
【００５７】
図６に示すように、余分な機械材料または化学材料は除去される。余分な材料を、冷却前または後に除去することができる。
【００５８】
図７に示す第５のステップは、雌型１から第１のコーティングされた部品６を分離することにある。これを達成するために、アモルファス金属をオーバーモールドして第１の部品５を形成する雌型１が、機械的に除去されるか、化学溶液に浸漬される。この化学溶液は、雌型１をエッチングするために特に選択される。実際に、このステップの目的は、コーティング３またはアモルファス金属から形成された第１の部品５を溶解することなく、雌型１を溶解することである。例えば、シリコン雌型１の場合、水酸化カリウムまたは炭酸カリウム（ＫＯＨ）溶液を使用して、雌型１のシリコンを溶解する。最終的に、第１のコーティングされたアモルファス金属部品６が得られる。
【００５９】
図９に示す本発明の第１の変形形態では、コーティング３と第１の部品５を形成するアモルファス金属との間の粘着性が向上する。これを達成するために、コーティング３は、粘着手段７を備える。この粘着手段７は、起伏、孔、または浮彫り部８の形をとる。アモルファス金属が雌型１にオーバーモールドされるときに、このような浮彫り部８が、アモルファス金属と接触する層に形成される。コーティング３が１つの層のみを有する場合、浮彫り部８はこの単一の層に形成される。逆に、図８に示すようにコーティング３が複数の層３１、３２を有する場合、好ましくは、浮彫り部８が、蒸着するコーティング３の最終層、すなわち、図８の層３２に形成される。コーティング３が３つまたは４つの層を有する場合も同様である。
【００６０】
これらの浮彫り部８は、凸部または凹部の形をとる。したがって、このような浮彫り部８により、アモルファス材料の成形特性を使用することができる。実際に、前述したように、アモルファス金属の粘性が大幅に低下することにより、金属が浮彫り部８を含む雌型１のすべての細部を取り入れるため、アモルファス材料は、微細で精密な形状を非常に正確に再現するという利点を有する。これより、前記浮彫り部はアモルファス金属を前記コーティング３に固着して、コーティング３の第１の部品５に対する剥離耐性をもたらし、粘着性を向上させる。
【００６１】
このような浮彫り部８は、例えば、コーティング３の蒸着中に、蒸着パラメータを変化させることにより形成される。このような浮彫り部８を、例えば、フォトリソグラフィー、レーザ、プラズマ・エッチング、またはマイクロサンドブラストにより形成することもできる。浮彫り部８は、好ましくは、垂直保持手段として作用するように、雌型１に形成された前記コーティング３の側面３３に形成されて、コーティング３がアモルファス金属の第１の部品５から剥離するのを防止する。
【００６２】
第２の変形形態では、中間層９を使用することにより粘着性を向上させる。実際に、本変形形態では、第２のステップ中に蒸着される最終層は、前記コーティング３の第１の部品５への固着を支持する層、すなわち前記コーティング３のアモルファス金属への固着を支持する層である。この中間層９を、前記固着を達成するために、コーティング３を形成する層に加えて特別に蒸着する、すなわち、中間層９を第１の部品５に最も近いコーティング３の層と第１の部品５との間に位置決めする。しかし、既存の層、好ましくは最終蒸着層を使用して、前記コーティング３の固着を支持することができる。これは、図８において、コーティング３が２つの層３１、３２を有する場合に、中間層が層３２であることを意味する。さらに、浮彫り部８を中間層９と関連付けることも当然可能である。これにより、２つの異なる原理を使用して、固着を達成することができる。
【００６３】
最初に、中間層９が蒸着されるコーティング３の層と第１の部品５を形成する第１の材料との間に優れた化学的親和性を有するように、中間層９が選択される。この優れた化学的親和性は、中間層９の原子と中間層９が蒸着されるコーティング３の層の原子とアモルファス金属との間の、加速された相互拡散プロセスを特徴とする。このプロセスは、異なる材料を互いに接続する原子の相互拡散にある。拡散深さは、他の原子網の原子の膨張係数、指数的に変化する温度、および平方根により変化する時間に関連する。一般に、１〜１００μｍの拡散深さが可能な値である。しかし、層の厚さが１μｍ以下である場合、拡散深さは約１０〜１００ｎｍとなる。
【００６４】
第２に、ろう付けにより固着を達成することができる。この解決法は、中間層９をろう付けのための固定要素として使用することにある。これを達成するために、例えば２３１℃の溶融温度を有する、錫等の低溶融温度の材料を使用する。この低溶融温度により、前記中間層９は、アモルファス金属の熱間成形中に固体状から液体状に変化することができる。これにより、コーティング３と第１の部品５のアモルファス材料とのろう付けが行われ、前記コーティング３の良好な粘着性がもたらされる。当然、前記中間層９が溶融するときにコーティング３に損傷を与えないように、中間層９を形成する材料が選択される。この中間層９は、１〜１０μｍの厚さを有することができる。
【００６５】
さらに、中間層９を介したろう付けを、前記第１の部品５の冷却後で、前記第１の部品５を雌型３から分離する前に達成することができる。前記第１の部品５の温度を上昇させて中間層９を溶融させ、コーティング３および第１の部品５をろう付けすることにより、ろう付けが達成される。中間層９を形成する材料は、第１の部品５を形成する材料およびコーティング３を形成する材料の溶融温度を超えないように選択される。
【００６６】
本発明のこのような第１の２つの変形形態により、アモルファス金属の質を有する完成部品が提供されることが明らかである。範囲［Ｔｇ−Ｔｘ］におけるアモルファス金属の粘性の低下は、アモルファス金属の固有の質を必要としないが別の方法では得ることができない部品を製造することができ、部品の形成中にのみアモルファス金属特性が使用されることを意味する。
【００６７】
図示しない第３の変形形態では、コーティング３の第１のアモルファス金属部品５に対する粘着性を結晶化により向上させることができる。第１の部品５を形成する金属のアモルファス特性が不要な場合に、この方法を使用することができる。これにより、前記金属のアモルファス特性は、成形のためのみに使用される。
【００６８】
結晶化は、第５のステップの後、または第４のステップ中に実行される第６のステップからなる。このステップは、アモルファス金属のガラス転移温度よりも高い温度で、コーティングされた第１の部品６を熱処理することにより実行される。選択された温度および時間に応じて、合金が結晶化し、例えばナノ結晶構造等の種々の微細構造を呈することができる。当然、温度は、コーティング３に損傷を与えないように調節される。アモルファス金属を結晶化することにより、時間または温度による、粘着層の原子と金属原子との相互拡散プロセスが増加する。これにより、中間層９の原子と金属原子が互いに拡散して、前記コーティング３と第１の部品５との間の粘着性を向上させる。
【００６９】
好ましくは、金属間相ではなく樹枝状結晶を形成することができるように、第１の部品５を形成する第１の材料と結晶化の条件とが定義される。この樹枝状結晶により、結晶化金属が脆化しすぎるのを防止する。
【００７０】
第４の変形形態では、第１の部品５を形成する雌型１が２つの型を有する。実際に、製造される第１の部品５は複雑な形状を有する可能性があり、これは前記コーティング３を良好な状態で蒸着することができないことを意味する。
【００７１】
図１１乃至図１６に示す第１の代替形態では、雌型１の２つの型１１、１２を使用してコーティング３全体を形成する。実際に、図１乃至図７に開示された方法によって、完全にコーティングされた第１の部品５を製造することはできない。これは、主に単一の型１を使用することが原因である。したがって、解決法は、図１２に示すように、いずれもコーティング３で被覆された２つの型１１、１２を使用することである、これにより、第１の部品５は、前述し図１３乃至図１５に示す熱間成形プロセスにより製造される。図１６に示すように、第１のコーティング部品６がこれにより得られる。この部品６が完全にコーティングされる。
【００７２】
図１７乃至図２２に示す第２の代替形態では、型１１０、１２０の一方のみがコーティング３を有する。この代替形態の利点は、部品的にコーティングされた複雑な部品を製造することができる点である。例えば、ダイヤモンド・コーティング３を有するねじ頭とコーティングされていない本体とをもつアモルファス金属ねじを製造することが望ましい場合を取り上げる。ねじ頭が本体よりも幅広であるため、この部品は複雑になる。したがって、このねじを単一の型で製造することは非常に複雑で、ねじ頭のみにコーティング３を蒸着することも困難である。１つの解決法が、図１８に示される。これは、型１２０が、ねじ頭と同様のキャビティ２を有し、ダイヤモンド・コーティング３で被覆されるが、第２の型１１０は、ねじの本体の形状と同様の形状をもちコーティングされないキャビティ２を有することを意味する。これは、図１８乃至図２０に示す熱間成形中に、所望のねじ、すなわち部品的にコーティングされたねじを形成することができることを意味する。
【００７３】
添付の特許請求の範囲により確定された本発明の範囲から逸脱することなく、前述した本発明の種々の実施形態に、当業者に明白な種々の変更および／または改良および／または組合せを行うことができることが明らかであろう。
【００７４】
したがって、第１の部品５を形成する第１の材料が、貴重なアモルファス材料であることが明らかである。
【００７５】
雌型１を使用する第１のステップが、前記雌型１の準備を含み得ることも明らかである。実際に、コーティングされた第１の部品６に表面状態を直接形成することができるように、雌型１を装飾することができる。このような表面状態は、「コート・ド・ジュネーブ」、円形粒、ダイヤモンド渦、またはサテン装飾として知られる表面状態である。
【００７６】
本発明による方法の変形形態の１つの実施は、異なるコーティングを、第１の部品５の異なる面に施すことができることを意味する。
【００７７】
ある面にコーティングを重ねることもできる。例えば、ガラス層により保護された着色面を形成して、宝飾品類のあらゆるタイプの大胆な革新を行うこともできる。また、コーティング３の実施中に、ロゴ、イメージ、または他の装飾等の２つまたは３つの寸法の装飾を形成することもできる。
【符号の説明】
【００７８】
１  雌型
２  キャビティ
３  コーティング
４  プリフォーム
５  第１の部品
６  第１のコーティング部品
７  粘着手段
８  浮彫り部
９  中間層
１１、１２、１１０、１２０  型
３１  第１の蒸着層
３２  第２の層
３３  側面
【図１】
2013531734.tif 000003
【図２】
2013531734.tif 000004
【図３】
2013531734.tif 000005
【図４】
2013531734.tif 000006
【図５】
2013531734.tif 000007
【図６】
2013531734.tif 000008
【図７】
2013531734.tif 000009
【図８】
2013531734.tif 000010
【図９】
2013531734.tif 000011
【図１０】
2013531734.tif 000012
【図１１】
2013531734.tif 000013
【図１２】
2013531734.tif 000014
【図１３】
2013531734.tif 000015
【図１４】
2013531734.tif 000016
【図１５】
2013531734.tif 000017
【図１６】
2013531734.tif 000018
【図１７】
2013531734.tif 000019
【図１８】
2013531734.tif 000020
【図１９】
2013531734.tif 000021
【図２０】
2013531734.tif 000022
【図２１】
2013531734.tif 000023
【図２２】
2013531734.tif 000024
【国際調査報告】
2013531734.tif 000025
2013531734.tif 000026
2013531734.tif 000027
2013531734.tif 000028